(57)【要約】【課題】ＦＥＤなどのデバイスの電界電子放出源としての電極材料、リチウム二次電池の電極材料、キャパシタの電極材料、燃料電池の触媒担持用炭素材料、水素吸蔵システムの水素貯蔵材料、半導体素子材料などの各種用途への応用が期待されている化学変換カーボンナノチューブ及びその製造方法を提供する。【解決手段】結晶格子の中核をなす炭素原子に化学的に結合した窒素原子を含むカーボンナノチューブであって、一端が開き他端が閉じた釣り鐘型の多層物質が、単位構造ユニットとなり、１つのユニットの閉じた端部が他のユニットの開いた端部へ差し込まれた形態で、お互いが連続的に連結して一本の繊維構造体を形成することを特徴とする窒素原子を含むカーボンナノチューブ及びその製造方法などを提供した。【選択図】なし【特許請求の範囲】
【請求項１】
結晶格子の中核をなす炭素原子に化学的に結合した窒素原子を含むカーボンナノチューブであって、
一端が開き他端が閉じた釣り鐘型の多層物質が、単位構造ユニットとなり、１つのユニットの閉じた端部が他のユニットの開いた端部へ差し込まれた形態で、お互いが連続的に連結して一本の繊維構造体を形成することを特徴とする窒素原子を含むカーボンナノチューブ。
【請求項２】
前記窒素原子は、繊維構造体の表層部と内部層部の両方に存在することを特徴とする請求項１に記載の窒素原子を含むカーボンナノチューブ。
【請求項３】
前記窒素原子は、釣り鐘型の多層物質における閉じた部分に集中的に存在することを特徴とする請求項１又は２に記載の窒素原子を含むカーボンナノチューブ。
【請求項４】
Ｘ線光電子分光法で測定される炭素原子に対する窒素原子の比は、０．０５〜３原子％であることを特徴とする請求項１〜３のいずれかに記載の窒素原子を含むカーボンナノチューブ。
【請求項５】
バンドギャップは、１．５ｅＶ近傍であることを特徴とする請求項１〜３のいずれかに記載の窒素原子を含むカーボンナノチューブ。
【請求項６】
予め触媒金属が表面に配置された基板を、窒素原子を含む添加剤を混入した有機液体中で、該有機液体と添加剤を分解させると同時に、それを原料元素として結晶成長するのに十分な反応条件下に加熱し、基板上に炭素原子と窒素原子を含む繊維構造体を形成させることを特徴とする窒素原子を含むカーボンナノチューブの製造方法。
【請求項７】
前記基板を所定の温度に加熱するために、該基板に直接に電気を流すか、該基板を高周波磁場雰囲気中に置くか、又は該基板を加熱体に密着させるかのいずれかの手段を採用することを特徴とする請求項６に記載の窒素原子を含むカーボンナノチューブの製造方法。
【請求項８】
前記基板は、触媒金属を含有する金属又は合金基板、あるいは予め触媒金属が表面上に堆積されたシリコン、石英、ガラス、ジルコニア、アルミナ、ダイヤモンドまたは窒化ケイ素から選ばれる無機基板のいずれかであることを特徴とする請求項６に記載の窒素原子を含むカーボンナノチューブの製造方法。
【請求項９】
反応温度は、７００〜１０００℃であることを特徴とする請求項６に記載の窒素原子を含むカーボンナノチューブの製造方法。
【請求項１０】
前記有機液体は、アルコール類又は炭化水素であることを特徴とする請求項６に記載の窒素原子を含むカーボンナノチューブの製造方法。
【請求項１１】
前記窒素原子を含む添加剤は、有機液体に可溶であって、かつ反応温度以下で分解することを特徴とする請求項６に記載の窒素原子を含むカーボンナノチューブの製造方法。
【請求項１２】
前記窒素原子を含む添加剤の混入割合は、有機液体と添加剤との全量に対して、０．０１〜７０質量％であることを特徴とする請求項６に記載の窒素原子を含むカーボンナノチューブの製造方法。
【請求項１３】
前記触媒金属は、Ｆｅ、Ｃｏ又はＮｉから選ばれる少なくとも１種の金属元素であることを特徴とする請求項６に記載の窒素原子を含むカーボンナノチューブの製造方法。
【発明の詳細な説明】
【技術分野】
【０００１】
本発明は、窒素原子を含むカーボンナノチューブとその製造方法に関し、さらに詳しくは、結晶格子の中核をなす炭素原子に化学的に結合した窒素原子を導入することに伴い、特異な立体構造を示すとともに優れた特性を有する２成分系カーボンナノチューブとその製造方法に関する。
【背景技術】
【０００２】
カーボンナノチューブは、熱伝導率が金属よりも高く、電気伝導性が良好又は適度（良導体又は半導体）で、表面が化学的に安定し、軽量なのに強度がダイヤモンド並みなど、その特異な電気的、化学的及び機械的性質により、電界放射電子源、ナノスケール電子デバイス、化学的貯蔵システム、機械的補強材などといった将来のナノテクノロジーに応用できる可能性が高く、検討されている（例えば、特許文献１〜３参照。）。上記のように、カーボンナノチューブは、カイラルベクトルによって電気の良導体に、或いは半導体になることが知られているが、特にカーボンナノチューブの半導体がコンピータなどの電子材料、例えばチップに用いられることが検討されている。また、次世代平面ディスプレイとして、高速応答、低消費電力といった特長をもつ電界放出型ディスプレイ（ＦＥＤ）が注目され、このＦＥＤには良好な電子放出材料が必要であり、電子放出材料として、カーボンナノチューブが検討されている。
【０００３】
従来、カーボンナノチューブの製造方法としては、気相法として、炭化水素などの炭素原料を含むガス雰囲気下でのアーク放電による方法、黒鉛をターゲットにレーザーを照射させて蒸発させて形成するレーザー蒸発法による方法、コバルト金属もしくはニッケル金属の触媒を配した基板上でアセチレンなどの炭素原料となるガスを熱分解することによる方法などが知られている（例えば、特許文献４〜８参照。）。具体的には、特許文献４や特許文献５ではアーク放電による製造方法が、特許文献６では高周波プラズマによる製造方法が、特許文献７ではレーザー蒸発法による製造方法が、特許文献８では熱分解による製造方法が、それぞれ提案されている。
しかしながら、上記特許文献４〜８に示される、カーボンナノチューブなどの製造方法では、原料及び製造装置のコストが高いため、カーボンナノチューブの製造コストが高く、また、大量に合成することが困難であるという問題点がある。
【０００４】
一方、液相法におけるカーボンナノチューブの合成方法も、知られている（特許文献９参照。）。その特許文献９によれば、基板上に金属元素からなる薄膜又は島状微粒子を堆積し、薄膜又は島状微粒子を堆積した基板を水素プラズマに晒し、水素プラズマに晒した基板を有機液体中で一定温度に加熱して合成することを特徴とする方法が開示されている。
【０００５】
さらに、前記のように、二次電池の電極材料、キャパシタの電極材料、ＦＥＤなどのデバイスの電界電子放出源、燃料電池の触媒担持用炭素材料、水素吸蔵システムの水素貯蔵材料などの様々な用途のためには、官能基化されたカーボンナノチューブや化学変換カーボンナノチューブが特に注目されている。例えば、この官能基化により、カーボンナノチューブを特定のポリマーに連結することによる複合材料の工業的製造が可能になり得る。また、カーボンナノチューブの物理的性質および機械的性質の増強も、そのような官能基化や化学変換によって達成され得る。一例として、カーボンナノチューブのガス貯蔵性を、ファンデルワールス相互作用により引き起こされるナノチューブの自然の凝集を制限することによって増強することができ、その結果、カーボンナノチューブの内側表面だけでなく、その外側表面においてもまた、水素またはメタンなどのガスをより効率的に吸着させることができる。
しかしながら、現在では、化学的な官能基化方法のほんの少数の例が報告されているだけである（特許文献１０参照。）。
したがって、官能基化されたカーボンナノチューブや化学変換カーボンナノチューブなどを製造するための方法が、依然として求められている。
【０００６】
【特許文献１】特開２００４−２４１３６６号公報
【特許文献２】特開２００３−１６９１３号公報
【特許文献３】特開２００４−５９４０９号公報
【特許文献４】特開平６−１５７０１６号公報
【特許文献５】特開２０００−９５５０９号公報
【特許文献６】特開平９−１８８５０９号公報
【特許文献７】特開平１０−２７３３０８号公報
【特許文献８】特開２０００−８６２１７号公報
【特許文献９】特開２００３−１２３１２号公報
【特許文献１０】特開２００４−１４２９５８号公報
【発明の開示】
【発明が解決しようとする課題】
【０００７】
本発明の目的は、上記事情に鑑みてなされたものであって、ＦＥＤなどのデバイスの電界電子放出源としての電極材料、リチウム二次電池の電極材料、キャパシタの電極材料、燃料電池の触媒担持用炭素材料、水素吸蔵システムの水素貯蔵材料、半導体素子材料などの各種用途への応用が期待されている化学変換カーボンナノチューブ及びその製造方法を提供することにある。
【課題を解決するための手段】
【０００８】
本発明者らは、上記目的を達成するために、鋭意研究を重ねた結果、特許文献９に開示された液相法におけるカーボンナノチューブの合成方法において、予め触媒金属が表面に配置された基板を、窒素原子を含む添加剤（例えば、ピラジン）を混入した有機液体（例えば、アルコール）中で、有機液体（アルコール）と添加剤（ピラジン）を分解させると同時に、それを原料元素として結晶成長するのに十分な反応条件下に加熱することにより、基板上に炭素原子と窒素原子を含む、一端が開き他端が閉じた釣り鐘型の多層物質が単位構造ユニットとなり、１つのユニットの閉じた端部が他のユニットの開いた端部へ差し込まれた形態の繊維構造体を形成させ、その結果、窒素原子を含む２成分系カーボンナノチューブが得られることを見出した。本発明は、これらの知見に基づいて、完成するに至ったものである。
【０００９】
すなわち、本発明の第１の発明によれば、結晶格子の中核をなす炭素原子に化学的に結合した窒素原子を含むカーボンナノチューブであって、一端が開き他端が閉じた釣り鐘型の多層物質が、単位構造ユニットとなり、１つのユニットの閉じた端部が他のユニットの開いた端部へ差し込まれた形態で、お互いが連続的に連結して一本の繊維構造体を形成することを特徴とする窒素原子を含むカーボンナノチューブが提供される。
また、本発明の第２の発明によれば、第１の発明において、前記窒素原子は、繊維構造体の表層部と内部層部の両方に存在することを特徴とする窒素原子を含むカーボンナノチューブが提供される。
さらに、本発明の第３の発明によれば、第１又は２の発明において、前記窒素原子は、釣り鐘型の多層物質における閉じた部分に集中的に存在することを特徴とする窒素原子を含むカーボンナノチューブが提供される。
【００１０】
また、本発明の第４の発明によれば、第１〜３のいずれかの発明において、Ｘ線光電子分光法で測定される炭素原子に対する窒素原子の比は、０．０５〜３原子％であることを特徴とする窒素原子を含むカーボンナノチューブが提供される。
さらに、本発明の第５の発明によれば、第１〜３のいずれかの発明において、バンドギャップは、１．５ｅＶ近傍であることを特徴とする窒素原子を含むカーボンナノチューブが提供される。
【００１１】
一方、本発明の第６の発明によれば、予め触媒金属が表面に配置された基板を、窒素原子を含む添加剤を混入した有機液体中で、該有機液体と添加剤を分解させると同時に、それを原料元素として結晶成長するのに十分な反応条件下に加熱し、基板上に炭素原子と窒素原子を含む繊維構造体を形成させることを特徴とする窒素原子を含むカーボンナノチューブの製造方法が提供される。
また、本発明の第７の発明によれば、第６の発明において、前記基板を所定の温度に加熱するために、該基板に直接に電気を流すか、該基板を高周波磁場雰囲気中に置くか、又は該基板を加熱体に密着させるかのいずれかの手段を採用することを特徴とする窒素原子を含むカーボンナノチューブの製造方法が提供される。
さらに、本発明の第８の発明によれば、第６の発明において、前記基板は、触媒金属を含有する金属又は合金基板、あるいは予め触媒金属が表面上に堆積されたシリコン、石英、ガラス、ジルコニア、アルミナ、ダイヤモンドまたは窒化ケイ素から選ばれる無機基板のいずれかであることを特徴とする窒素原子を含むカーボンナノチューブの製造方法が提供される。
【００１２】
本発明の第９の発明によれば、第６の発明において、反応温度は、７００〜１０００℃であることを特徴とする窒素原子を含むカーボンナノチューブの製造方法が提供される。
また、本発明の第１０の発明によれば、第６の発明において、前記有機液体は、アルコール類又は炭化水素であることを特徴とする窒素原子を含むカーボンナノチューブの製造方法が提供される。
さらに、本発明の第１１の発明によれば、第６の発明において、前記窒素原子を含む添加剤は、有機液体に可溶であって、かつ反応温度以下で分解することを特徴とする窒素原子を含むカーボンナノチューブの製造方法が提供される。
【００１３】
また、本発明の第１２の発明によれば、第６の発明において、前記窒素原子を含む添加剤の混入割合は、有機液体と添加剤との全量に対して、０．０１〜７０質量％であることを特徴とする窒素原子を含むカーボンナノチューブの製造方法が提供される。
さらに、本発明の第１３の発明によれば、第６の発明において、前記触媒金属は、Ｆｅ、Ｃｏ又はＮｉから選ばれる少なくとも１種の金属元素であることを特徴とする窒素原子を含むカーボンナノチューブの製造方法が提供される。
【発明の効果】
【００１４】
本発明の窒素原子を含むカーボンナノチューブは、結晶格子の中核をなす炭素原子に化学的に結合した窒素原子を含むカーボンナノチューブであって、特異な構造及び特性を有しているので、その構造、特性を利用した、ＦＥＤなどのデバイスの電界電子放出源としての電極材料、リチウム二次電池の電極材料、キャパシタの電極材料、燃料電池の触媒担持用炭素材料、水素吸蔵システムの水素貯蔵材料、半導体素子材料などの各種用途に使用できる可能性があり、極めて使用しやすいなど、種々の優れた効果を奏することができる。
また、本発明の窒素原子を含むカーボンナノチューブの製造方法によれば、窒素原子を含むカーボンナノチューブを低コストで大量に合成することができ、また、本発明の製造方法は、現在の種々のＳｉテクノロジーに適合するものであり、従って、工業的に大量生産をすることができるという効果を奏する。
【発明を実施するための最良の形態】
【００１５】
以下、本発明の窒素原子を含むカーボンナノチューブ及びその製造方法について、項目毎に、詳細に説明する。
【００１６】
１．窒素原子を含むカーボンナノチューブの製造方法
本発明の窒素原子を含むカーボンナノチューブの製造方法又は合成方法は、予め触媒金属が表面に配置された基板を、窒素原子を含む添加剤を混入した有機液体中で、該有機液体と添加剤を分解させると同時に、それを原料元素として結晶成長するのに十分な反応条件下に加熱し、基板上に炭素原子と窒素原子を含む繊維構造体を形成させることを特徴とするものである。
さらに、具体的に説明すると、本発明の窒素原子を含むカーボンナノチューブの合成方法は、基板上に、触媒、即ち金属元素からなる薄膜又は島状微粒子を堆積し、あるいは触媒金属を含有する基板を、窒素原子を含む添加剤を混入した有機液体中で一定温度に加熱して合成するものである。
【００１７】
前記基板として、特に限定されないが、Ｓｉ等の無機基板、又は金属基板、例えばＮｉＣｒ基板が好適である。Ｓｉ基板は、単結晶である必要はなく、多結晶体でも良い。
また、前記触媒は、原料である窒素原子を含む添加剤を混入した有機液体との加熱により、カーボンナノチューブの生成反応の活性点となり、かつ該反応を促進するものであれば、特に限定されず、例えば、金属および金属酸化物等が挙げられる。また該金属の中でも遷移金属が好ましい。ここで遷移金属としては、スカンジウム、チタン、バナジウム、クロム、マンガン、鉄、コバルト、ニッケル、イットリウム、ジルコニウム、ニオブ、モリブデン、ルテニウム、ロジウム、パラジウム、タンタル、タングステン、レニウム、イリジウムまたは白金を指すものであるが、これらの内、特に周期律表ＶＩＩＩ族に属するもの、その内で、特に鉄、ニッケル、コバルトが好適であって、鉄が最も好適である。
さらに、予め触媒金属が表面に配置された基板として、触媒金属を含有する金属又は合金製基板であるか、または予め触媒金属が表面上に堆積されたシリコン、石英、ガラス、ジルコニア、アルミナ、ダイヤモンドまたは窒化ケイ素から選ばれる無機基板のいずれかが好ましい。
また、上記触媒は、微細であることが好ましい。本発明で述べる微細とは、触媒同士が凝集、接触等していなく、独立して微粒子、基板上にスパッタ処理等で粒状、島状に付着、又は合金からなる基板の表面に極少面積で多数露出し存在した状態を意味するものである。またその独立して多数存在する微細な触媒の１つ１つの大きさは、所望の小径のカーボンナノチューブに応じて適宜定義されるものであり、特に限定されるものではないが、例えば、２〜３０ｎｍの範囲である。
さらに、上記の微細な触媒は、その大きさが揃っていることが好ましい。微細な触媒として大きさの揃っているものを用いることにより、均一な径のカーボンナノチューブを生成することができる。
また、上記の微細な触媒は、その触媒間の間隔が揃っていることが好ましい。微細な触媒間の間隔が揃っていることにより、カーボンナノチューブを均一な密度に成長させることができる。
【００１８】
前記有機液体は、特に限定されないが、アルコール類又は炭化水素であることが好ましく、その具体例としては、メタノール、エタノール、オクタノール、デカノールなどのアルコール、シクロヘキサン、ヘキサン、オクタン、デカン等の液体炭化水素等が挙げられる。
【００１９】
本発明の窒素原子を含むカーボンナノチューブの製造方法において、前記有機液体中に、窒素原子を含む添加剤を混入したものを用いることに最大の特徴がある。
前記窒素原子を含む添加剤としては、有機液体に可溶であって、かつ反応温度以下で分解するものであれば、特に限定されるものではなく、具体的には、複素環式窒素化合物、脂肪族アミン、脂肪族ニトリル、芳香族アミン、芳香族ニトリル、芳香族ニトロ化合物等が例示できるが、それらの中でも、複素環式窒素化合物、特にピリジン、ピリダジン、ピリミジン、ピラジンなどが特に好ましい。
窒素原子を含む添加剤の有機液体への混入割合は、有機液体と添加剤との溶液全量に対して、０．０１〜７０質量％であり、好ましくは、０．１〜６０質量％である。混入割合が０．０１質量％未満であると、窒素原子がカーボンナノチューブに含まれ難く、含まれたとしても効果が薄いという問題があり、一方、７０質量％を超えると、有機液体へ溶けにくく、またナノチューブが合成されにくい恐れがある。
【００２０】
また、有機液体と添加剤を分解させると同時に、それを原料元素として結晶成長するのに十分な反応条件下に加熱する方法としては、（ｉ）基板に電流を流して加熱することを特徴とする方法と、（ｉｉ）基板を、窒素原子を含む添加剤を混入した有機液体に接触させて、誘導加熱すること、すなわち基板を高周波磁場雰囲気中に置くことを特徴とする方法と、（ｉｉｉ）基板を加熱体に密着させて加熱することを特徴とする方法との、三つの方法又は手段がある。
【００２１】
上記（ｉ）の方法は、例えば、Ｆｅ元素からなる薄膜又は島状微粒子が堆積したＳｉ基板を、窒素原子を含む添加剤を混入した有機液体中でＳｉ基板に電流を流して、Ｓｉ基板を高温に加熱することによって、Ｓｉ基板近傍の有機液体が非熱平衡状態の触媒反応により分解して、窒素原子を導入したカーボン原子が生成し、窒素原子を導入したカーボン原子がＦｅ液体微粒子に過飽和に溶け込み、Ｓｉ基板表面の高温とＳｉ基板近傍の有機液体との温度勾配により、Ｆｅ液体微粒子中の窒素原子を導入したカーボン原子がＦｅ液体微粒子の表面に析出して成長核を形成し、この核にＦｅ液体微粒子中から窒素原子を導入したカーボン原子が連続的に供給されて、Ｓｉ基板表面の垂直方向に窒素原子を含むカーボンナノチューブが成長するものである。
または触媒が少なくとも表面に存在する金属基板に有機液体中で電流を流して、金属基板を高温に加熱しても同様である。
【００２２】
上記（ｉｉ）の方法は、例えば、触媒が少なくとも表面に存在する電気的導体からなる基板を、窒素原子を含む添加剤を混入した有機液体とを接触させて、電磁誘導加熱する方法である。前者の（ｉ）の方法は、Ｓｉ等の比較的に抵抗率が高いものに電流を流すことによって加熱する「抵抗加熱方式」であるのに対し、この（ｉｉ）の方法は、電流を流すための電極部分が必要なく構造が簡易かつ基板の形状も自由度が高くなり、抵抗加熱と異なる非接触加熱のために、温度制御がしやすく、加熱温度にムラを生じることなく緻密に温度制御可能となる。
上記（ｉｉｉ）の方法は、基板を加熱体、例えばヒーターに密着させて、加熱することを特徴とする方法である。
【００２３】
また、有機液体と添加剤を分解させると同時に、それを原料元素として結晶成長するのに十分な反応条件として、反応温度は、７００〜１０００℃であることが好ましい。反応温度が７００℃未満であると、不完全な構造のナノチューブとなったりアモルファスが析出する問題があり、一方、１０００℃を超えると、グラファイトが析出する恐れがある。
【００２４】
本発明の窒素原子を含むカーボンナノチューブの製造方法で用いる合成装置としては、例えば、図１に示すようなものがある。この合成装置は、窒素原子を含む添加剤を混入した有機液体を保持する液体槽１の外側に液体槽１を冷却するための水冷手段２と、基板３を保持し、かつ、基板３に電流を流すための電極４を有する基板ホルダー５と、液体槽１から蒸発する有機液体蒸気を冷却凝縮して液体槽１に戻す水冷パイプ６からなる凝縮手段７と、基板ホルダー５と凝縮手段７とＮ２ガスを導入するバルブ８とを保持する蓋９を有し、液体槽１と蓋９で窒素原子を含む添加剤を混入した有機液体１０を密閉して保持する構成である。
この構成によれば、窒素原子を含む添加剤を混入した有機液体の温度を沸点未満に保持することができると共に、基板温度を高温の成長温度に保持でき、窒素原子を含むカーボンナノチューブの合成が可能になる。また、有機液体の気相が凝縮されてもどるため原料の有機液体を無駄にすることがないと共に、有機気相と空気との混合による爆発、炎上の危険がない。さらに、不活性ガス導入手段を有するから、液体槽中での有機気相と空気との混合による爆発、炎上の危険がない。
【００２５】
また、有機液体と添加剤を分解させると同時に、それを原料元素として結晶成長するのに十分な反応条件下に加熱する方法が、（ｉｉ）基板を、窒素原子を含む添加剤を混入した有機液体に接触させて、誘導加熱することを特徴とする方法の場合には、その合成装置としては、例えば、触媒が少なくとも表面に存在する電気的導体からなる基板と、当該基板と窒素原子を含む添加剤を混入した有機液体を接触して設置する容器と、この容器の外部から基板を電磁誘導で加熱する誘導加熱手段とを有する構成となる。この構成では、合成装置を構造簡易化、省スペース化が可能となる。
【００２６】
２．窒素原子を含むカーボンナノチューブ
本発明の窒素原子を含むカーボンナノチューブは、結晶格子の中核をなす炭素原子に化学的に結合した窒素原子を含むカーボンナノチューブであって、一端が開き他端が閉じた釣り鐘型の多層物質が、単位構造ユニットとなり、１つのユニットの閉じた端部が他のユニットの開いた端部へ差し込まれた形態で、お互いが連続的に連結して一本の繊維構造体を形成することを特徴とするものである。
【００２７】
本発明の窒素原子を含むカーボンナノチューブについて、更に具体的に説明する。
本発明の窒素原子を含むカーボンナノチューブは、前記の製造方法により、得ることができるものであり、窒素原子を化学結合により導入したカーボンナノチューブ、すなわち、結晶格子の中核をなす炭素原子に化学的に結合した窒素原子を含むカーボンナノチューブである。その顕微鏡写真の一例を図２、３に示す。図２は、本発明の窒素原子を含むカーボンナノチューブの透過型電子顕微鏡（ＴＥＭ）による観察写真、また図３は、他の類似した試料の暗視野ＳＴＥＭ（走査透過電子顕微鏡）観察写真である。このＳＴＥＭ観察写真は、日本電子製のＪＥＭ−２０１０Ｆ型電界放射型透過型電子顕微鏡を用い、加速電圧２００ｋＶの測定条件で観察したものである。図２、３によれば、本発明の窒素原子を含むカーボンナノチューブは、一端が開き他端が閉じた釣り鐘型の多層物質が、単位構造ユニットとなり、１つのユニットの閉じた端部が他のユニットの開いた端部へ差し込まれた形態で、お互いが連続的に連結して一本の繊維構造体を形成することが判る。
【００２８】
また、上記図３中の一部領域（Ｓｐｅｃｔｒｕｍ  Ｉｍａｇｅ部）の暗視野ＳＴＥＭ観察写真について、Ｃ−ＫとＮ−Ｋの電子エネルギー損失分光（ＥＥＬＳ）マッピング像を、図４、図５に示す。ＥＥＬＳは、Ｇａｔａｎ製の「ＥＮＦＩＮＡ１０００」を用い、分光領域１ｎｍの測定条件で測定したものである。図５によれば、本発明の窒素原子を含むカーボンナノチューブは、窒素原子が、繊維構造体の表層部と内部層部の両方に存在し、また、釣り鐘型の多層物質における閉じた部分に集中的に存在することが判る。
上記したＥＥＬＳによる解析結果は、本発明の特異な立体構造、すなわち一端が開き他端が閉じた釣り鐘型の多層物質が単位構造ユニットとなり、それらがお互いに１つのユニットの閉じた端部が他のユニットの開いた端部へ差し込まれた形態で連続的に連結して一本の繊維構造体を形成するに際し、窒素原子の存在が重要な役目を果たし、窒素原子と炭素原子の原子価の差により生じていることを裏付けるものと思われる。
【００２９】
さらに、本発明の窒素原子を含むカーボンナノチューブは、Ｘ線光電子分光法で測定される炭素原子に対する窒素原子の比が０．０５〜３原子％である。すなわち、窒素原子の炭素原子への導入量は、カーボンナノチューブの表層において０．０５〜３原子％である。この範囲にすることにより、導電性や電子放出特性が良好となる。
この炭素原子に対する窒素原子の比が０．０５原子％未満であると、導電性向上の効果がうすいといった問題があり、一方、炭素原子に対する窒素原子の比が３原子％を超えると、表層の欠陥が多くなり、安定な構造を保てなくなる恐れがある。
【００３０】
また、本発明の窒素原子を含むカーボンナノチューブのバンドギャップは、１．５ｅＶ近傍（室温）である。バンドギャップ（禁止帯幅）は、半導体の物性を評価する重要な指標である。このバンドギャップが１．５ｅＶ近傍であることにより、ガリウム砒素系半導体（１．４３ｅＶ＠３００Ｋ）と同程度のバンドギャツプであり、発光素子としての特性が良好となる可能性がある。また、シリコンのバンドギャップ（約１．１ｅＶ）より大きいので、可視光域で利用できる半導体材料となる可能性もある。
【００３１】
本発明の窒素原子を含むカーボンナノチューブの特異な構造、性質を活かした優れた機能を有するナノテクノロジー製品を低コストで大量に供給することが可能になる。
【実施例】
【００３２】
以下に、本発明の実施例及び比較例によって、本発明をさらに詳細に説明するが、本発明は、これらの実施例によってなんら限定されるものではない。
【００３３】
［実施例１〜４］：Ｓｉ基板への抵抗加熱
実施例１は、高純度メタノール４００ｍｌに、ピラジン（Ｃ４Ｈ４Ｎ２：常温で固体であるが、アルコールに易溶。）３５ｇ（約１０質量％に相当）を溶かし、原料溶液とした。
また、抵抗率０．０２Ωｃｍの（１００）面を持つ、１０×２０×０．５ｍｍのシリコン基板をエタノール中で超音波洗浄し、乾燥後にマグネトロンスパッタで触媒である鉄を平均１０ｎｍの厚さで堆積した。
そして、上記溶液を、５００ｃｃのセパラブルフラスコに入れ、上記基板の両端をそれぞれ金属電極で挟み込んだ状態で、溶液に浸し、フラスコカバーを付けて安全のために、Ｎ２ガスで満たした。尚、Ｎ２ガスは反応が終了するまで、継続的に流す。
直流電源を金属電極に接続し、ゆっくりと電流をあげていき、基板温度を８００℃とした。その状態で５分間反応をおこなった。尚、温度は、放射温度計で測定した。
このようにして、窒素原子を含むカーボンナノチューブを生成した。この生成したカーボンナノチューブについて、ＸＰＳにてＮ／Ｃが０．８％であることを、窒素原子の分布は電子エネルギー損失分光（ＥＥＬＳ）にて測定し、確認した。また、ＣＮ結合の存在をＴＯＦ−ＳＩＭＳにて、確認した。さらに、バンドギャップは、紫外線電子分光法にて、計測（光源はＨｅ）し、１．５ｅＶ近傍であった。
また、高純度メタノール４００ｍｌに、ピラジン３．２ｇ（約１質量％に相当）を溶かし、原料溶液とした場合で生成したナノチューブのＸＰＳによる比は、Ｎ／Ｃが０．３％であった。
【００３４】
実施例２は、原料溶液として、メタノール４００ｍｌに、ピラジン３００ｇ（約４９質量％に相当）を溶解したものを用いた以外は、実施例１と同様にして、窒素原子を含むカーボンナノチューブを生成した。
また、実施例３、４は、実施例１において、基板を実施例３では１５０×５×０．１２ｍｍのニクロム板、および実施例４では２２０×５×０．１ｍｍのＳＵＳ３０４基板に変え、温度８５０℃で合成した以外は、実施例１と同様にして、窒素原子を含むカーボンナノチューブを生成した。
【００３５】
また、実施例２〜４の生成したカーボンナノチューブについて、実施例１と同様に、窒素原子の分布とＣＮ結合の存在を確認した。さらに、バンドギャップは、紫外線電子分光法にて、計測（光源はＨｅ）し、１．５ｅＶ近傍であった。
【００３６】
［実施例５］：金属基板への誘導加熱
実施例５は、高純度メタノール３００ｍｌに、ピラジン１５ｇ（約６質量％に相当）を溶かし、原料溶液とした。
また、基板として、１５０×２０×０．２ｍｍのＮｉＣｒ基板を用い、基板中に含まれる鉄をそのまま触媒として利用し、新たに触媒は付着させていない。
そして、約４００ｃｃの容量を持つ円筒石英ガラス容器に、上記溶液と基板を入れ、実施例１と同様に、Ｎ２ガスで満たした。石英ガラスの周囲には、加熱用のコイルが巻かれており、ここに４００ｋＨｚの高周波電流を流した。
電流を徐々に大きくしていくと、基板が赤くなりはじめた。このときの温度は、放射温度計で約８５０℃であり、このまま約１分間保持した。
このようにして、窒素原子を含むカーボンナノチューブを生成した。この生成したカーボンナノチューブについて、実施例１と同様に、窒素原子の分布とＣＮ結合の存在を確認した。さらに、バンドギャップは、紫外線電子分光法にて、計測（光源はＨｅ）し、１．５ｅＶ近傍であった。
【産業上の利用可能性】
【００３７】
本発明の窒素原子を含むカーボンナノチューブは、特異な構造、性質を活かした優れた機能を有するので、ＦＥＤなどのデバイスの電界電子放出源としての電極材料、リチウム二次電池の電極材料、キャパシタの電極材料、燃料電池の触媒担持用炭素材料、水素吸蔵システムの水素貯蔵材料、半導体素子材料などの各種ナノテクノロジー用途へ応用できる可能性が高い。
【図面の簡単な説明】
【００３８】
【図１】本発明の窒素原子を含むカーボンナノチューブの合成装置の構成の一例を示す図である。
【図２】本発明の窒素原子を含むカーボンナノチューブの透過電子顕微鏡（ＴＥＭ）による観察写真を示す図である。
【図３】本発明の窒素原子を含むカーボンナノチューブの暗視野ＳＴＥＭ（走査型透過電子顕微鏡）観察写真を示す図である。
【図４】本発明の窒素原子を含むカーボンナノチューブのＣ−Ｋの電子エネルギー損失分光（ＥＥＬＳ）マッピング像を示す図である。
【図５】本発明の窒素原子を含むカーボンナノチューブのＮ−Ｋの電子エネルギー損失分光（ＥＥＬＳ）マッピング像を示す図である。
【符号の説明】
【００３９】
１  液体槽
２  水冷手段
３  基板
４  電極
５  基板ホルダー
６  水冷管
７  凝縮手段
８  バルブ
９  蓋
１０  窒素原子を含む添加剤を混入した有機液体
【図１】
2006103996.tif 000002
【図２】
2006103996.tif 000003
【図３】
2006103996.tif 000004
【図４】
2006103996.tif 000005
【図５】
2006103996.tif 000006